(57)【特許請求の範囲】
【請求項１】
樹脂ベースの複合材料製衛生陶器であって、前記衛生陶器は、原料の混合、射出によって作られ、型により凝固され、前記原料の成分及びその重量比は、
不飽和ポリエステル樹脂  １４％〜３０％、
ポリエステル系収縮防止剤  ６％〜１４％、
補強繊維  １１％〜３７％、
珪灰石  １０％〜２０％、
炭酸カルシウム  ２５％〜４０％、
開始剤  ０．８％〜２．４％、
であり、かつ、前記不飽和ポリエステル樹脂は不飽和樹脂をスチレンで希釈することによって作られ、前記スチレンと前記不飽和樹脂との重量比は、
スチレン  ６０％〜６５％、
不飽和樹脂  ３５％〜４０％、
である樹脂ベースの複合材料製衛生陶器。
【請求項２】
前記不飽和樹脂がｏ−型不飽和ポリエステル樹脂またはｍ−フタル酸型不飽和ポリエステル樹脂である請求項１記載の樹脂ベースの複合材料製衛生陶器。
【請求項３】
前記ポリエステル系収縮防止剤が、抗収縮ポリエステルをスチレンで希釈することによって作られ、前記スチレンと前記ポリエステルとの重量比が、
スチレン  ３３％〜３７％、
ポリエステル  ６３％〜６７％、
である請求項１記載の樹脂ベースの複合材料製衛生陶器。
【請求項４】
前記補強繊維がナイロン繊維またはポリホスファゼン・マクロ繊維である請求項１記載の樹脂ベースの複合材料製衛生陶器。
【請求項５】
前記原料が、重量比が１％〜４％である顔料ペーストも含む請求項１記載の樹脂ベースの複合材料製衛生陶器。
【請求項６】
前記原料が、重量比が６％〜１０％である水酸化アルミニウムも含む請求項１記載の樹脂ベースの複合材料製衛生陶器。
【請求項７】
前記開始剤は過安息香酸  ｔｅｒｔ−ブチル及び過酸化ベンゾイルを含み、前記過安息香酸  ｔｅｒｔ−ブチルと前記過酸化ベンゾイルとの重量比が１：２である請求項１記載の樹脂ベースの複合材料製衛生陶器。
【請求項８】
請求項１〜５いずれか１項に記載の樹脂ベースの複合材料製衛生陶器を調製する方法であって、前記方法は、
（１）前記原料を取り、これを均一に混合して凝集複合材料にする工程と、
（２）前記複合材料を熱硬化性プラスチック射出成形機の射出装置に注ぐ工程と、
（３）前記複合材料を型に射出し、前記型を１３０℃〜１５０℃の温度まで加熱し、凝固圧力を維持する工程であって、前記型に対し、−０．０６Ｐａから−０．０９Ｐａの間の真空度で真空引きを行ない、１００ｋｇ／ｃｍ２の射出圧で高圧射出を行ない、射出後、２〜３分超の間凝固圧力を維持する工程と、
（４）前記型を開け、完成品を取り出す工程と、
を含むことを特徴とする方法。
【発明の詳細な説明】
【技術分野】
【０００１】
本発明は衛生陶器に関し、特に、樹脂と珪灰石を主要原料とする複合材料製衛生陶器に関する。本発明はまた、当該衛生陶器の調製方法も開示する。
【背景技術】
【０００２】
一般的な衛生陶器としては、セラミック製の浴槽、洗面器、便器、小便器及びビデが挙げられる。しかし、セラミックはキルン中での焼成によって作られ、これは環境に良くなく、多くのかなり希少な希土鉱産資源を必要とする。従って、この状況がこのまま続いた場合、当該鉱産資源は確実に圧迫されるだろう。
【０００３】
近年、人造メノウまたはアクリルで衛生陶器を製造することがある（特許番号がＺＬ２００４１００４０９６２．６である中国特許発明「鋳込み工程によって作られるアクリル便器」（特許文献１）を参照）。当該特許は、樹脂とメノウ粉との混合物を中間層の空の殻に注ぐことによって作られた成分で生産された便器に関する。このように作られた製品は、セラミック製品の−般的特性を有するが、当該プロセスは複雑であり、コストがかなり高く、厚さが制限され、自浄能力が低い。上記に基づき、アクリルとガラス繊維強化プラスチックとの複合構造を有する別の便器が公知にされた（特許番号がＺＬ２００６２００３４８２１．８である中国実用新案「アクリルとガラス繊維強化プラスチックとの複合構造を有する便器」（特許文献２）を参照）。
【０００４】
中国特許出願公開「人造大理石製品及び調製方法」（中国特許出願番号  ９６１０６３９２．０、特許文献３）も参照。当該出願は、大理石粉、不飽和ポリエステル樹脂、水酸化アルミニウム及び珪灰石を主要原料とした鋳込み工程によって作られた製品に関し、製品性能及び調製工程の両方が改善された。
【先行技術文献】
【特許文献】
【０００５】
【特許文献１】中国特許第１２６９２３（Ｃ）号明細書
【特許文献２】中国実用新案第２９２６３５０（Ｙ）号明細書
【特許文献３】中国特許第１１６７７４１（Ａ）号明細書
【発明の概要】
【発明が解決しようとする課題】
【０００６】
本発明は、上記の技術状況を考慮して、高い靭性、高い強度及び低いコストを有する樹脂ベースの複合材料製衛生陶器を提供する。本発明はまた、エネルギーを節約し、環境を保全する、低いコストの、樹脂ベースの複合材料製衛生陶器の調製方法を提供する。
【課題を解決するための手段】
【０００７】
本発明は、上記の技術的問題を解決するため、下記の技術的解決法を使用する。樹脂ベースの複合材料製衛生陶器であって、その特徴は、原料を混合、射出し、型を凝固させることによって作られることである。当該原料の成分及びその重量比は、
不飽和ポリエステル樹脂  １４％〜３０％、
ポリエステル系収縮防止剤  ６％〜１４％、
補強繊維  １１％〜３７％、
珪灰石  １０％〜２０％、
炭酸カルシウム  ２５％〜４０％、
開始剤  ０．８％〜２．４％、
である。
【０００８】
引き続いてホモジナイズされる混合のために、当該不飽和ポリエステル樹脂は、不飽和樹脂をスチレンで希釈することによって作られ、当該スチレンと当該不飽和樹脂との重量比は、
スチレン  ６０％〜６５％、
不飽和樹脂  ３５％〜４０％、
であるものとする。
【０００９】
当該不飽和樹脂は、ｏ−型不飽和ポリエステル樹脂またはｍ−フタル酸型不飽和ポリエステル樹脂のいずれかであってもよい。
【００１０】
引き続く均一な混合のために、当該ポリエステル系収縮防止剤は、抗収縮ポリエステルをスチレンで希釈することによって作られ、当該スチレンと当該ポリエステルとの重量比は、
スチレン  ３３％〜３７％、
ポリエステル  ６３％〜６７％、
であるものとする。
【００１１】
当該補強繊維は、ナイロン繊維またはポリホスファゼン・マクロ繊維のいずれかであってもよい。当該原料はまた、異なる色の衛生陶器を調製するために、重量比が１％〜４％である顔料ペーストも含む。当該原料はまた、製品の質及び耐火能を改善するために、重量比が６％〜１０％である水酸化アルミニウムも含む。
【００１２】
所望により、当該開始剤は過安息香酸  ｔｅｒｔ−ブチル及び過酸化ベンゾイルを含み、当該過安息香酸  ｔｅｒｔ−ブチルと当該過酸化ベンゾイルとの重量比は１：２である。
【００１３】
樹脂ベースの複合材料製衛生陶器を調製する方法であって、当該方法は、
（１）原料を取り、これを均一に混合して凝集複合材料にする工程と、
（２）当該複合材料を熱硬化性プラスチック射出成形機の射出装置に注ぐ工程と、
（３）当該複合材料を型に射出し、当該型を１３０℃〜１５０℃の温度まで加熱し、凝固圧力を維持する工程と、
（４）当該型を開け、完成品を取り出す工程と、を含む。
【００１４】
所望により、工程（３）における型に対して、−０．０６Ｐａから−０．０９Ｐａの間の真空度で真空引きが行なわれる。１００ｋｇ／ｃｍ２の射出圧で高圧射出を行なう。そして、凝固圧力は、射出後、２〜３分超の間維持される。
【００１５】
現在の技術と比較して、本発明の利点は以下の点にある。主要原料は、入手が容易な低コストの珪灰石及び炭酸カルシウムであり、高圧下で型に射出された原料を凝固させることによって作られる。従って、コストが低く、高いエネルギーで焼成する必要がなく、労力もまた減少させることができる。熱硬化性プラスチック射出成形機を導入することによって効率が改善される。低い不良率で、大量生産において製品を容易に製造できる。さらに、製品の表面は清潔であり、鏡のように滑らかであり、高い自浄能力を有し、冷感なく常温で維持できる。高い靭性及び高い強度の利点を有し、製品全体はかなり軽い。
【実施例】
【００１６】
下記の実施例とともに、本発明についてさらに詳細な説明がなされる。
【００１７】
樹脂ベースの複合材料製衛生陶器の調製方法は主に下記の工程を含む：
（１）高い性能の、修飾された不飽和ポリエステル樹脂を、昆侖晶石粉（主要成分として珪灰石を含む）、様々なサイズの粒子、ポリエステル繊維、ナイロン繊維、顔料及び開始剤に混入させ、これらを混練機で凝集複合材料に練る。
（２）当該凝集複合材料を特製の射出装置の装入バスケットに注ぐ。
（３）１つの衛生製品の材料の量を、熱硬化性プラスチック射出成形機のコンピューター制御プログラムに入力し、定量的射出成形機が、ピストン式バレルで、高圧で衛生製品の金型に材料を射出する。
（４）衛生製品の射出金型を油導入によって加熱し、温度を１３０℃〜１５０℃に維持する。当該金型から、−０．０６から−０．０９Ｐａの間の真空度で真空引きし、衛生製品内に気孔がないようにする。
（５）当該複合材料を金型に射出した後、これらを高温で加熱し、凝固させ、圧力を２分間維持し、製品の収縮または変形を防ぐ。
（６）凝固後、機械で金型を開け、突出し装置によって製品を突出し、機械ハンドで型から取り出し、製品検査及び製品包装のラインに置く。
【００１８】
異なる成分の態様は下記の通りである。
【００１９】
（態様１）
１８％  不飽和ポリエステル樹脂、１０％  ポリエステル系収縮防止剤、２０％  ナイロン繊維（長さ３〜５ｍｍを有する）（補強繊維）；１０％  ポリエステル繊維（長さ５〜１０ｍｍを有する）（これもまた補強繊維である）、１３％  カテゴリー１２００の珪灰石微粒子、２７％  カテゴリー１０００の炭酸カルシウム粉末、３％  顔料ペースト、及び１％  開始剤。当該開始剤は過安息香酸  ｔｅｒｔ−ブチル（ＴＢＰＢ）及び過酸化ベンゾイル（ＢＰＯ）を含み、当該過安息香酸  ｔｅｒｔ−ブチルと当該過酸化ベンゾイルとの重量比は１：２である。この態様で作られる製品は薄く、軽く、滑らかな線と弧を有し、その引っ張り強さは７０Ｍｐａに達する可能性があり、圧縮強度及び曲げ強度の両方が１００ＭＰａを超える可能性がある。
Ｓｗａｎｃｏｒ工業株式会社製のＳｗａｎｃｏｒ  ９２８を、当該態様における不飽和ポリエステル樹脂（一定の純度（３５％〜４０％）の不飽和樹脂を有し、残りはスチレンである）として採用した。かつ、Ｓｗａｎｃｏｒ工業株式会社製のＳｗａｎｃｏｒ  ７３１０をポリエステル系収縮防止剤（一定の純度（６３％〜６７％）のポリエステルを有し、残りはスチレンである）として採用した。
【００２０】
（態様２）
１６％  不飽和ポリエステル樹脂（Ｓｗａｎｃｏｒ  ９２８）、１２％  ポリエステル系収縮防止剤（Ｓｗａｎｃｏｒ  ７３１０）、５％  ポリホスファゼン・マクロ繊維（長さ３〜６ｍｍを有する）、１０％  ポリエステル繊維（長さ５〜１０ｍｍを有する）、１５％  カテゴリー１２００の珪灰石微粒子、３２％  カテゴリー１０００の炭酸カルシウム粉末、８％  水酸化アルミニウム粉末、３％  顔料ペースト、及び１％  開始剤。この態様で作られる衛生製品は、ＵＬ９４Ｖ−０級に達する優れた耐火能、耐熱性及び耐腐食性の特性を有し、冷感なく常温で維持される。当該態様で使用されるポリホスファゼン・マクロ繊維は補強繊維であり、これは製品の強度及び靭性を改善する。
【００２１】
（態様３）
１６％  ポリホスファゼン修飾不飽和ポリエステル樹脂（ジフェニルオキシドポリホスファゼン）、１２％  ポリエステル系収縮防止剤（Ｓｗａｎｃｏｒ  ７３１０）、６％  ナイロン繊維（長さ３〜５ｍｍを有する）、１２％  ポリエステル繊維（長さ５〜１０ｍｍを有する）、２０％  カテゴリー１２００の珪灰石微粒子、３２％  カテゴリー１０００の炭酸カルシウム粉末、３％  顔料ペースト、及び１％開始剤。この態様で作られる衛生製品の水接触角は９５度に達し、これは防水能を著しく改善し、かつ、その表面は清潔であり、自浄能力、かなり高い硬度、及び理想的な耐衝撃性及び耐摩耗性能を有する。
【００２２】
上記態様で言及されたパーセントは、全て重量パーセントであり、当該衛生製品は、で洗面器、浴槽、便器、ビデ、小便器、シャワータブなどであってもよい。